(57)【要約】【課題】ＤＮＡを効率的に担持体に担持し、且つ、担持された状態のＤＮＡの露出度が高いＤＮＡハイブリッドおよびその製造方法、さらにそのＤＮＡ複合酸化物を用いた環境浄化システムを提供すること。【解決手段】酸化物を含む担持体にＤＮＡを担持させて不溶化したハイブリッドを調製する際に、酸化物コロイドとＤＮＡを含む分散液から分散媒を除去してＤＮＡが多孔質酸化物のマトリックスに取り込まれたＤＮＡハイブリッドを得る。【選択図】    なし【特許請求の範囲】
【請求項１】
ＤＮＡハイブリッドであって、酸化物コロイドとＤＮＡを分散状態で含む分散液から分散媒を除去することにより、ＤＮＡを多孔質酸化物のマトリックスに担持したものであることを特徴とするＤＮＡハイブリッド。
【請求項２】
ＤＮＡの含有量が質量換算で０．０１％〜１５％である請求項１記載のＤＮＡハイブリッド。
【請求項３】
前記酸化物コロイドが、シリカコロイドと、価数が３価又は４価である金属の酸化物の少なくとも１種のコロイドとの混合物である請求項１または２に記載のＤＮＡハイブリッド。
【請求項４】
前記酸化物が、酸化アルミニウム、酸化鉄、酸化チタニウム及び酸化ジルコニウムからなる群から選択された少なくとも１種を含む請求項１〜３に記載のＤＮＡハイブリッド。
【請求項５】
ＤＮＡハイブリッドの製造方法であって、
酸化物コロイドとＤＮＡとの分散液を調製する工程と、
該分散液から分散媒を除去して多孔質酸化物のマトリックスにＤＮＡを固定化する工程と
を有することを特徴とするＤＮＡハイブリッドの製造方法。
【請求項６】
ＤＮＡの含有量が質量換算で０．０１％〜１５％である請求項５記載の製造方法。
【請求項７】
前記酸化物コロイドが、シリカコロイドと、価数が３価又は４価である金属の酸化物の少なくとも１種のコロイドとの混合物である請求項５または６に記載の製造方法。
【請求項８】
前記金属の酸化物が、酸化アルミニウム、酸化鉄、酸化チタニウム及び酸化ジルコニウムからなる群から選択された少なくとも１種を含む請求項７に記載の製造方法。
【請求項９】
水中の有害物質を除去するための環境浄化システムにおいて、請求項１乃至４のいずれかに記載のＤＮＡハイブリッドと、該ＤＮＡハイブリッドを有害物質を含む水と接触させるための手段と、を有することを特徴とする環境浄化システム。
【請求項１０】
水中の有害物質を除去することによる環境浄化方法において、請求項１乃至４のいずれかに記載のＤＮＡハイブリッドと有害物質を含む水と接触させて、有害物質を該ＤＮＡ複合酸化物に吸着させる工程を有することを特徴とする環境浄化方法。
【発明の詳細な説明】
【０００１】
【発明の属する技術分野】
本発明は、ＤＮＡハイブリッドに関し、特にＤＮＡを酸化物マトリックスに強力に担持し、耐水性を発現させ、且つＤＮＡの選択的な認識機能や二重らせんへのインターカレート能力が保持されるＤＮＡハイブリッド及びその製造方法に関する。また、このＤＮＡハイブリッドを用いた環境浄化システムにも関する。
【０００２】
【従来の技術】
ＤＮＡ（デオキシリボ核酸）は生体内で遺伝情報を担う役割を果しており、生命現象にとって最も重要な物質の一つでる。ＤＮＡでは、１本鎖のＤＮＡが相補的な１本鎖ＤＮＡに対して塩基対が多数形成されるために、きわめて精巧な分子認識能を持つ。この原理に基づき、ＤＮＡチップを用い、遺伝子診断技術が開発されている。また、バイオセンサー・分子デバイスへの応用が期待されている。更に、ＤＮＡの二重らせんが平面的な化学構造をもつ芳香族系化合物を選択的にインターカレーションするため、発ガン性化合物などを除去するに有用で、空気中又は水中の有害物質を除去する環境浄化材料として有望視されている（非特許文献１）。
【０００３】
前者の用途において、スライドグラスなどの基材の表面に多数のＤＮＡ断片（ＤＮＡプローブ）等の遺伝子を載せたチップが開発されている。ＤＮＡは本来水溶性であり、これらの応用では基材担体に固定化させる技術が必要とされている。生体物質を基板に固定するには、従来より、有機架橋反応が利用されている。例えば、特開２００２−２１１９５４公報（特許文献１）においては、炭層系物質層の表面層を形成した粗面化されたスライドガラスにＤＮＡグループ等の遺伝子、蛋白質、ペプチドなどの生体物質を担持する方法が開示されている。固定化法として、まず、カーボン表面をカルボキシル化した後、カルボジイミド及びＮ−ヒドロキシスクシンイミドと脱水縮重合することにより、アミド結合を介して炭化水素の末端にＮ−ヒドロキシスクシンイミドエステル基等の活性エステル基を設け、表面を活性化させる。このように活性化した後、生体物質を担持させている手法が使われている。特開平１１−１４８９３５公報（特許文献２）には、核酸の定量的検出法及び核酸の定量的検出キットが開示されている。
【０００４】
また、特開２００２−２１８９７６公報（特許文献３）には、基板上に核酸を固定化する核酸固定化方法として、基板を原子状酸素プラズマで処理して活性化し、担持する技術が開示されている。これらの技術は何れも担持が基材表面に限定されており、担時プロセスも複雑であるという問題がある。
【０００５】
有機架橋反応の他に、金属イオンによる架橋反応なども提案されている。特開平７−４１４９４公報（特許文献４）においては、デオキシリボ核酸の固定化方法として、デオキシリボ核酸のアルカリ金属塩とアルギン酸のアルカリ金属塩を２価の金属含有化合物で凝固させることによるデオキシリボ酢酸の固定化方法が開示されている。特開２００１−８１０９８号公報（特許文献５）には、ＤＮＡを環境浄化材料とする際に、支持体上の水溶液もしくはその液膜、又は支持体上の水溶性ＤＮＡの薄層に、波長が２５０〜２７０ｎｍの範囲の紫外線を照射することによってＤＮＡを硬化させ、支持体にＤＮＡを固定化させる点が開示されている。特開平１０−１７５９９４公報（特許文献６）には、ＤＮＡが固定化されている複合体として、無機質固体への固体化担体が開示されている。これらの方法より、ＤＮＡ間の架橋をもたらし、耐水性を発現させているが、ＤＮＡの露出面積が小さく、ＤＮＡの機能が完全に引き出されていないという問題がある。
【０００６】
【非特許文献１】
機能材料、Ｖｏｌ．１９、１９９９年
【特許文献１】
特開２００２−２１１９５４公報
【特許文献２】
特開平１１−１４８９３５公報
【特許文献３】
特開２００２−２１８９７６公報
【特許文献４】
特開平７−４１４９４公報
【特許文献５】
特開２００１−８１０９８号公報
【特許文献６】
特開平１０−１７５９９４公報
【０００７】
【発明が解決しようとする課題】
上述した担持法で得られたＤＮＡ担持体はＤＮＡの担持強度が強く、且つ効率的に選択吸収や環境浄化などに適用できるＤＮＡ複合材料としては十分でない場合が多い。本発明は、このような従来技術における問題を解消するためになされたものであり、ＤＮＡを効率的に担持体に担持し、且つ、担持された状態のＤＮＡの機能が効率的に発現するＤＮＡ複合酸化物およびその製造方法、さらにそのＤＮＡ複合酸化物を用いた環境浄化システムを提供することを目的とする。
【０００８】
【課題を解決するための手段】
本発明には、次に記載する各態様が含まれる。
（１）  ＤＮＡハイブリッドであって、酸化物コロイドとＤＮＡを分散状態で含む分散液から分散媒を除去することにより、ＤＮＡを多孔質酸化物のマトリックスに担持したものであることを特徴とするＤＮＡハイブリッド。
（２）  ＤＮＡの含有量が質量換算で０．０１％〜１５％である上記（１）項記載のＤＮＡハイブリッド
（３）  前記酸化物コロイドが、シリカコロイドと、価数が３価又は４価である金属の酸化物の少なくとも１種のコロイドとの混合物である上記（１）項または（２）項に記載のＤＮＡハイブリッド。
（４）  前記金属の酸化物が、酸化アルミニウム、酸化鉄、酸化チタニウム及び酸化ジルコニウムからなる群から選択された少なくとも１種を含む上記（１）項〜（３）項のいずれかに記載のＤＮＡハイブリッド。
（５）  ＤＮＡハイブリッドの製造方法であって、
酸化物コロイドとＤＮＡとの分散液を調製する工程と、
該分散液から分散媒を除去して多孔質酸化物のマトリックスにＤＮＡを固定化する工程と
を有することを特徴とするＤＮＡハイブリッドの製造方法。
（６）  ＤＮＡの含有量が質量換算で０．０１％〜１５％である上記（５）項に記載の製造方法。
（７）  前記酸化物コロイドが、シリカコロイドと、価数が３価又は４価である金属の酸化物の少なくとも１種のコロイドとの混合物である上記（５）項または（６）項に記載の製造方法。
（８）  前記金属の酸化物が、酸化アルミニウム、酸化鉄、酸化チタニウム及び酸化ジルコニウムからなる群から選択された少なくとも１種を含む上記（７）項に記載の製造方法。
（９）水中の有害物質を除去するための環境浄化システムにおいて、上記（１）項乃至（４）項のいずれかに記載のＤＮＡハイブリッドと、該ＤＮＡ複合酸化物を有害物質を含む水と接触させるための手段と、を有することを特徴とする環境浄化システム。
（１０）  水中の有害物質を除去することによる環境浄化方法において、上記（１）項乃至（４）項のいずれかに記載のＤＮＡハイブリッドと有害物質を含む水と接触させて、有害物質を該ＤＮＡ複合酸化物に吸着させる工程を有することを特徴とする環境浄化方法。
【０００９】
本発明に係わるＤＮＡハイブリッドは、酸化物コロイドより酸化物多孔質マトリックスを形成すると共に、ＤＮＡは酸化物多孔質マトリックスに強く担時させる。これによって、ＤＮＡに耐水性を発現させると共に、比表面積が高いというＤＮＡ担持材料を可能とした。
【００１０】
【発明の実施の形態】
本発明に用いられる酸化物コロイド分散液は分散媒の揮発、又は第三成分によってコロイド間の凝集又はゲル化が起こり、最終的に分散媒の除去につれて多孔質の酸化物のゲル体が形成する。ＤＮＡが分散液からゲル化までの段階で、酸化物コロイドの間に取り込まれ、担持される。
【００１１】
本発明に使用するＤＮＡとしては、担持体に担持させた状態での使用目的を達成できるものであれば、ＤＮＡの大きさおよびその種類は特に制限されない。一本鎖のＤＮＡ又は二本鎖ＤＮＡ例えば魚類の精巣又は動物の胸腺から得られるＤＮＡが挙げられる。例えば、サケ、ニシンまたはタラの白子（精巣）から得られるものが好ましい。又、哺乳動物もしくは鳥類、例えばウシ、ブタ、ニワトリ等の胸腺から得られるものが好ましい。他の水溶性ＤＮＡの例としては、合成ＤＮＡ特に（ｄＡ）−（ｄＴ）の塩基対を持つＤＮＡ配列、特に例えばｐｏｌｙ（ｄＡ）−ｐｏｌｙ（ｄＴ）型の配列を持つＤＮＡであってもよい。ＤＮＡの分子量として、好ましくは１０万以上、より好ましく５０万である。
【００１２】
本発明のＤＮＡハイブリッドにおいて、ＤＮＡの含有量（質量基準）が０．０１％〜１５％、より好ましく０．１％〜１０％することが望ましい。ＤＮＡの含有量が０．０１％以上であると、ＤＮＡ由来の性質の発現効率をより良好とすることができる。一方、含有量が１５％以下であると、経済性の問題も無くなり、ＤＮＡハイブリッド中の細孔が形成される。これによって、ＤＮＡハイブリッド中へのガスや水溶液の移動が速く、表面層のＤＮＡの他に、細孔内部のＤＮＡにおいてもＤＮＡ本来の性質が発現することが可能となる。
【００１３】
本発明に用いられる酸化物コロイドとして、例えば、コロイダルシリカ、コロイダル酸化アルミニウム、コロイダル酸化鉄、コロイダル酸化ガリウム、コロイダル酸化ランタン、コロイダル酸化チタニウム、コロイダル酸化セリウム、コロイダル酸化ジルコニウム、コロイダル酸化すず及びコロイダル酸化ハフニウム等を挙げることができる。これらは単独でまたは２種以上を組み合わせて用いることができる。マトリックスの安定性及び経済性から、入手しやすいシリカコロイドをマトリックスの主成分とすることが好ましい。より好ましくは、コロイドダルシリカと、１種以上の価数が３価又は４価の金属酸化物コロイドを併用する。価数が３価又は４価である金属コロイドを加えると、ＤＮＡのリン酸官能基と金属イオンとの結合が形成され、ＤＮＡのマトリックスへの担持能が強くなり、通常の水系の環境下で脱離恐れが無くなる。コロイド中の固形分換算で、３価または４価の金属酸化物の含有量が０．１〜５０質量％であることが好ましい。その中、酸化アルミニウム、酸化鉄、酸化チタニウム及び酸化ジルコニウムが特に好ましい。これらのコロイドは水熱反応より合成できる。又、水分散酸化物コロイドは市場で入手が可能である。
【００１４】
コロイダルシリカの具体例として、日産化学工業株式会社からスノーテックス２０、スノーテックス３０、スノーテックスＮ、スノーテックスＯ、スノーテックスＣ等の水系ゾル銘柄、メタノール系ゾル、ＩＰＡ−ＳＴ、ＥＧ−ＳＴ、ＭＥＫ−ＳＴなどの溶剤系ゾル銘柄や触媒化成工業株式会社からＯＳＣＡＬ−１１３２、ＯＳＣＡＬ−１４３２、ＯＳＣＡＬ−１２３２等の溶剤系ゾル銘柄等を提供されている。コロイダル酸化アルミニウムの具体例としては、日産化学工業株式会社が市販しているアルミナゾル１００、アルミナゾル５２０などの銘柄をあげることができる。
【００１５】
ＤＮＡの担持法としては、ＤＮＡ溶液と酸化物コロイド分散液との混合液とＤＮＡを分散状態で含む分散液から、分散媒を除去してＤＮＡを酸化物マトリックスに固定化する。分散液の段階において、ＤＮＡとの凝集またはコロイドの凝集を抑えるために、予め酸化物コロイド表面を修飾してもよい。修飾法としては、界面活性剤、チタニウムの化合物、シランカップリング剤、β−ジケトン等のキレート剤及び酢酸などの有機酸をコロイド分散液に適宜に添加し、これらのコロイドの表面を部分的に改質する。このように得たコロイド分散液とＤＮＡ水溶液との複合化を行い、ＤＮＡハイブリッドを得る。固定化する工程では、分散媒を加熱、噴霧乾燥、真空乾燥などの方法で除去し、酸化物のマトリックスを形成させる。マトリックスの強度を上げるために、得られたＤＮＡ担持の酸化物ゲルにＤＮＡの分解が起こらない程度の熱を与えることが好ましい。ＤＮＡハイブリッドの熱処理温度として、２００℃以下、より好ましくは１５０℃以下である。更に、必要に応じ、酸化物コロイド間の結合を強化するために、第三成分を加えてもよい。第三成分は特に限定されない。コロイドの凝集を促進する酸及び塩基、水溶性金属化合物、金属アルコキシドなどを挙げることができる。
【００１６】
ＤＮＡハイブリッドの形態としては、必要に応じて、粉末及びバルクの他に、板、管状体、繊維、織布及び不織布などの基体表面へのコーティング膜などを挙げることができる。粉末の場合では、酸化物コロイドとＤＮＡを含む分散液から噴霧乾燥することによって、ＤＮＡハイブリッドの粉末を形成させることができる。また、ＤＮＡハイブリッドのバルクを形成させた後、得られたバルク体を粉砕して粉末を得る方法を用いることができる。
【００１７】
更に、上記したＤＮＡハイブリッド粉末、ＤＮＡハイブリッドを被覆した板、管状体、繊維、織布及び不織布などを用い、モジュール化することできる。例えば、ＤＮＡハイブリッド粉末をカラムに充填し、気体又は液体中の特殊の物質を抽出するという形態を採ることができる。また、牛乳や母乳の濾過材として、ＤＮＡハイブリッド担持繊維、織布をフィルタとしたモジュール化への応用も可能である。
【００１８】
このモジュールは、各種の排水や廃水、河川、湖沼などの水から有害物質を除去するための環境浄化システムに応用することもできる。例えば、上記のように、ＤＮＡハイブリッド粉末、又はＤＮＡハイブリッドを被覆した板、管状体、繊維、織布及び不織布を充填したカラムを、有害物質を含む水とＤＮＡ複合酸化物との接触手段として用い、カラム中に水を通してこれを浄化処理することができる。
【００１９】
【実施例】
（実施例１）
５質量部のサケの白子から得られた二本鎖ＤＮＡ（分子量，６×１０６）を１０００質量部のイオン交換水に１日間かけて溶かし、ＤＮＡの水溶液を得た。３０％（質量）のシリカゾル（日産化学工業（株）、スノーテックスＣＭ）７０質量部にアルミナゾル（日産化学工業（株）、アルミナゾル５２０）２０質量部を攪拌ながら、添加した。得られた混合ゾルにＤＮＡ水溶液１００質量部を加え、１０分間ゆっくり攪拌した。その後、得られたＤＮＡの分散液を５０℃で２４時間乾燥し、ＤＮＡの含有量が約２質量％のＤＮＡハイブリッド１を得た。
【００２０】
このＤＮＡハイブリッドの溶出実験を行った。２０質量部のイオン交換水に０．０５質量部のＤＮＡハイブリッドの塊を加えた。密閉条件下で室温で４８時間静置し、その上澄みの液を分光光度計（日立、Ｕ−３３１０）を用いて、２６０ｎｍにおけるＤＮＡによる吸光度を測定したところ、吸光度が０．０５以下であった。９５質量％以上のＤＮＡが担持されていることがわかった。０．５質量部のＤＮＡハイブリッドを６０ｐｐｍの臭化エチジウム水溶液に浸漬し、３時間経過したところ、上澄み中の臭化エチジウムによる着色が低下し、ＤＮＡハイブリッドが赤くなった。３６６ｎｍの紫外線を当てたところ、ＤＡＮハイブリッドがオレンジの蛍光色を示し、平面構造を有する有害物化合物に対してインターカレーション機能が保たれていることを確認した。
【００２１】
更に、このＤＮＡハイブリッドを窒素吸着法で比表面積を測定したところ、比表面積が１３５ｍ２／ｇであった。
【００２２】
（実施例２）
３０％（質量）のシリカゾル（日産化学工業（株）、スノーテックスＣＭ）７０質量部に２０質量％のアルミナゾル（日産化学工業（株）、アルミナゾル５２０）４０質量部を攪拌しながら、添加した。得られた混合ゾルに実施例１のＤＮＡ水溶液１００質量部を加え、１０分間ゆっくり攪拌した。その後、得られたＤＮＡの分散液を５０℃で２４時間乾燥し、ＤＮＡの含有量が約１．７質量％のＤＮＡハイブリッド２を得た。
【００２３】
このＤＮＡハイブリッドの溶出実験を行った。２０質量部のイオン交換水に０．１質量部のＤＮＡハイブリッドの塊を加えた。密閉条件下で４８時間静置し、その上澄みの液を分光光度計（日立、Ｕ−３３１０）を用いて、２６０ｎｍにおけるＤＮＡによる吸光度を測定したところ、吸光度が約０．０２であった。９８質量％以上のＤＮＡが担持されていることがわかった。
【００２４】
（実施例３）
３０％（質量）のシリカゾル（日産化学工業（株）、スノーテックスＣＭ）７０質量部に酸化チタンゾル（多木化学（株）、Ｍ−６、６質量％）６０質量部を攪拌しながら、添加した。得られた混合ゾルに実施例１のＤＮＡ水溶液５０質量部を加え、１０分間ゆっくり攪拌した。その後、得られたＤＮＡの分散液を５０℃で２４時間乾燥し、ＤＮＡの含有量が約１質量％のＤＮＡハイブリッド３を得た。
【００２５】
このＤＮＡハイブリッドの溶出実験を行った。２０質量部のイオン交換水に０．１質量部のＤＮＡハイブリッドの塊を加えた。密閉条件下で４８時間静置し、その上澄みの液を分光光度計（日立、Ｕ−３３１０）を用いて、２６０ｎｍにおけるＤＮＡによる吸光度を測定したところ、吸光度が約０．０５であった。９５質量％のＤＮＡが担持されていることがわかった。
【００２６】
（実施例４）
３０％（質量）のシリカゾル（日産化学工業（株）、スノーテックスＣＭ）７０質量部に酸化チタンゾル（多木化学（株）、Ｍ−６、６質量％）１００質量部を攪拌しながら、添加した。得られた混合ゾルに実施例１のＤＮＡ水溶液１００質量部を加え、１０分間ゆっくり攪拌した。その後、得られたＤＮＡの分散液を５０℃で２４時間乾燥し、ＤＮＡの含有量が約１．８質量％のＤＮＡハイブリッド４を得た。
【００２７】
このＤＮＡハイブリッドの溶出実験を行った。２０質量部のイオン交換水に０．１質量部のＤＮＡハイブリッドの塊を加えた。密閉条件下で４８時間静置し、その上澄み液のＤＮＡ濃度を分光光度計（日立、Ｕ−３３１０）を用いて調べた。２６０ｎｍにおけるＤＮＡによる吸光度が約０．０７であった。９６質量％のＤＮＡが担持されていることがわかった。
【００２８】
（実施例５）
３０％（質量）のシリカゾル（日産化学工業（株）、スノーテックスＣＭ）１００質量部に酸化チタンゾル（多木化学（株）、Ｍ−６、６質量％）５０質量部を攪拌しながら、添加した。得られた混合ゾルに実施例１のＤＮＡ水溶液２０質量部を加え、１０分間ゆっくり攪拌した。その後、得られたＤＮＡの分散液を５０℃で２４時間乾燥し、ＤＮＡの含有量が約０．３質量％のＤＮＡハイブリッド５を得た。
【００２９】
このＤＮＡハイブリッドの溶出実験を行った。２０質量部のイオン交換水に０．１質量部のＤＮＡハイブリッドの塊を加えた。密閉条件下で４８時間静置し、その上澄み液のＤＮＡ濃度を分光光度計（日立、Ｕ−３３１０）を用いて調べた。２６０ｎｍにおけるＤＮＡによる吸収が確認できなかった。ＤＮＡが殆ど担持されていることがわかった。
【００３０】
（比較例１）
粒径０．０６３〜０．２ｍｍのシリカ粉末５質量部に実施例１のＤＮＡ溶液５．６質量部を加え、均一に塗らすように混ぜた。得られたペーストを５０℃で２４時間乾燥し、ＤＮＡの担持濃度が０．５６質量％のシリカ粉末を得た。得られたシリカ粉末０．０４０質量部を５質量部のイオン交換水に入れ、溶出実験を行った。その上澄み液の２６０ｎｍでの吸光度が０．５６であった。約６１質量％のＤＮＡが溶出したことがわかった。
【００３１】
【発明の効果】
本発明によれば、ＤＮＡを強固に酸化物マトリックスに担持させ、ＤＮＡハイブリッドが得られる。ＤＮＡが水に対して不溶になるが、多孔質の酸化物の細孔が保たれる。これによって、ＤＮＡ由来の吸着特性を最大限に生かすことができる。このようなＤＮＡハイブリッドを環境浄化材料とし、環境浄化システムが可能となり、従来技術を上回る効果を達成することができる。